(57)【要約】【課題】多数枚プリント（例えば、５０万枚のプリント）を行ってもクリーニング不良（トナーすり抜け）やべた画像白抜けの発生が無く、高温高湿（例えば、３０℃、８０％ＲＨ）環境下でも画像流れの発生が抑制され、高品質の画像を継続して得ることができるトナー、画像形成方法の提供。【解決手段】少なくとも樹脂と着色剤を含有してなるトナー粒子とクリーニング助剤を含む静電荷像現像用トナーにおいて、前記トナー粒子が体積基準のメディアン径（Ｄ５０）３．０μｍ以上８．０μｍ以下であり、前記クリーニング助剤が体積基準のメディアン径（Ｄ５０）９．０μｍ以上２５．０μｍ以下の架橋アクリル樹脂粒子で、前記架橋アクリル樹脂粒子が全重合性単量体に対し架橋性単量体を１０質量％以上９０質量％以下配合して得られたものであることを特徴とする静電荷像現像用トナー。【選択図】なし【特許請求の範囲】
【請求項１】
少なくとも樹脂と着色剤を含有してなるトナー粒子とクリーニング助剤を含む静電荷像現像用トナーにおいて、
前記トナー粒子が体積基準のメディアン径（Ｄ５０）３．０μｍ以上８．０μｍ以下であり、前記クリーニング助剤が体積基準のメディアン径（Ｄ５０）９．０μｍ以上２５．０μｍ以下の架橋アクリル樹脂粒子で、
前記架橋アクリル樹脂粒子が全重合性単量体に対し架橋性単量体を１０質量％以上９０質量％以下配合して得られたものであることを特徴とする静電荷像現像用トナー。
【請求項２】
前記架橋アクリル樹脂粒子が、その表面に解離性基を有することを特徴とする請求項１に記載の静電荷像現像用トナー。
【請求項３】
有機電子写真感光体上に形成された静電潜像を、請求項１又は２に記載の静電荷像現像用トナーで顕像化する現像工程を含む画像形成方法において、
前記有機電子写真感光体の最表層が、無機微粒子を５質量％以上４０質量％以下含有することを特徴とする画像形成方法。
【発明の詳細な説明】
【技術分野】
【０００１】
本発明は、静電荷像現像用トナーと画像形成方法に関する。
【背景技術】
【０００２】
従来、電子写真方式による画像の形成は、感光体の表面を帯電、露光して作成した静電潜像を静電荷像現像用トナー（以下、単にトナーとも云う）により現像してトナー像を作成し、トナー像を転写紙等に転写し、これを熱ローラ等で定着してプリント画像を形成することにより行われている。
【０００３】
最近の複写機、ファクシミリ、プリンター或いはこれらの少なくとも２つの機能を備えた複合機などとして構成される電子写真方式の画像形成装置においては、より高解像度のプリント画像、例えば、６００や１２００ｄｐｉ（ｄｐｉとは、１インチ（２．５４ｃｍ）あたりのドット数）の高解像度のプリント画像が得られる装置となってきている。これに伴って、より高解像・高精細の現像方式が要求されている。
【０００４】
電子写真方式の画像形成装置では、有機電子写真感光体（以下、単に感光体とも云う）を帯電させる際の放電エネルギーによってＮＯｘ、ＳＯｘ及びオゾン等々の種々の放電生成物が発生することが知られている。これらの放電生成物は、感光体上に付着し、感光体表面の滑り性を悪化させる。更に、このような放電生成物が感光体表面に付着する付着量が多くなると、放電生成物が高湿時に空気中の水分を吸収して感光体の表面電気抵抗を低下させる。これによって感光体上に静電潜像を保持することが困難になり、その結果、プリント画像に画像流れ（ボケ）といった画像欠陥を発生させる。
【０００５】
この画像欠陥を抑制するために種々の検討がなされている。例えば、感光体表面に脂肪酸金属塩の薄膜を形成し、表面層を放電生成物による悪影響から保護するもの（例えば、特許文献１参照。）、現像剤中にアニオンを吸着するハイドロタルサイト粒子を含有させ、放電生成物を除去するもの（例えば、特許文献２参照。）等が提案されている。
【０００６】
また、感光体表面を適度に摩耗させる目的で、現像剤中にクリーニング助剤として無機微粒子（研磨剤）を含有させたり（例えば、特許文献３参照。）、有機微粒子を含有させたりするもの（例えば、特許文献４参照。）が提案されている。
【先行技術文献】
【特許文献】
【０００７】
【特許文献１】特開２００１−５２０７号公報
【特許文献２】特開平２−１６６４６１号公報
【特許文献３】特開２００１−８３７３４号公報
【特許文献４】特開２００９−８６４４７号公報
【発明の概要】
【発明が解決しようとする課題】
【０００８】
しかしながら、従来技術である無機微粒子をクリーニング助剤として用いる方法は、プリントの初期には画像流れに対して効果が有るが、プリントの進行と共にクリーニングブレードの先端部が摩耗したり、クリーニングブレードの押圧により有機感光体に傷が発生したりし、多数枚プリントを行うとクリーニング性能が悪化する。したがって、無機微粒子をクリーニング助剤として用いる方法では、継続して画像流れを抑制し、高品質の画像を得ることは困難であった。一方、有機微粒子をクリーニング助剤として用いる方法は、クリーニングブレードの押圧により有機微粒子が潰れたり、軟らかすぎて有機感光体表面に付着した放電生成物の除去が不十分となったりして、有機感光体表面に放電生成物が蓄積され、画像流れを抑制することができなかった。また、ハイドロタルサイト粒子をクリーニング助剤として用いる方法は、ハイドロタルサイト粒子は抵抗が低く水を吸収しやすいので、高温高湿（例えば、３０℃、８０％ＲＨ）環境でプリントを行ったときに、反って画像流れが悪化する問題があった。
【０００９】
本発明の目的は、多数枚プリント（例えば、５０万枚のプリント）を行ってもクリーニング不良（トナーすり抜け）やベタ画像白抜けの発生が無く、高温高湿（例えば、３０℃、８０％ＲＨ）環境下でも画像流れの発生が抑制され、高品質の画像を継続して得ることができるトナー、画像形成方法を提供することにある。
【課題を解決するための手段】
【００１０】
本発明の目的は、下記構成により達成される。
【００１１】
１．少なくとも樹脂と着色剤を含有してなるトナー粒子とクリーニング助剤を含む静電荷像現像用トナーにおいて、
前記トナー粒子が体積基準のメディアン径（Ｄ５０）３．０μｍ以上８．０μｍ以下であり、前記クリーニング助剤が体積基準のメディアン径（Ｄ５０）９．０μｍ以上２５．０μｍ以下の架橋アクリル樹脂粒子で、
前記架橋アクリル樹脂粒子が全重合性単量体に対し架橋性単量体を１０質量％以上９０質量％以下配合して得られたものであることを特徴とする静電荷像現像用トナー。
【００１２】
２．前記架橋アクリル樹脂粒子が、その表面に解離性基を有することを特徴とする前記１に記載の静電荷像現像用トナー。
【００１３】
３．有機電子写真感光体上に形成された静電潜像を、前記１又は２に記載の静電荷像現像用トナーで顕像化する現像工程を含む画像形成方法において、
前記有機電子写真感光体の最表層が、無機微粒子を５質量％以上４０質量％以下含有することを特徴とする画像形成方法。
【発明の効果】
【００１４】
本発明のトナー、画像形成方法は、多数枚プリント（例えば、５０万枚のプリント）を行ってもクリーニング不良（トナーすり抜け）やベタ画像白抜けの発生が無く、高温高湿（例えば、３０℃、８０％ＲＨ）環境下でも画像流れの発生が抑制され、高品質の画像を継続して得ることができる優れた効果を有する。
【図面の簡単な説明】
【００１５】
【図１】本発明で用いられる画像形成装置の一例を示す断面構成図である。
【発明を実施するための形態】
【００１６】
本発明者等は、高温高湿（例えば、３０℃、８０％ＲＨ）環境下でプリントを行った時、プリント画像に画像流れが発生するメカニズムを以下のように考えている。
【００１７】
高温高湿環境では、プリントの帯電時に発生する放電生成物が感光体の表面に付着し、付着した放電生成物が空気中の水分を吸収する。水分を吸収した放電生成物の量が多くなると、感光体の表面抵抗が低下し、静電潜像を良好に保持することが困難になる。その結果、表面抵抗が低下した部分の静電潜像をトナーで現像してプリント画像を形成すると、プリント画像に画像流れといった画像欠陥が発生する。
【００１８】
本発明者らは、多数枚プリント（例えば、５０万枚のプリント）を行ってもクリーニング不良やべた画像抜けの発生が無く、高温高湿（例えば、３０℃、８０％ＲＨ）環境下でも画像流れの発生が抑制され、高品質の画像を継続して得ることができる画像形成方法について検討を行った。
【００１９】
種々検討の結果、有機感光体上に形成された静電潜像を顕像化するトナーとして、少なくとも樹脂と着色剤を含有してなるトナー粒子とクリーニング助剤が含まれたものを用い、クリーニング助剤として特定の架橋アクリル樹脂粒子を用いると、多数枚プリント（例えば、５０万枚のプリント）を行ってもクリーニング不良やベタ画像白抜けの発生が無く、高温高湿環境下でも画像流れの発生が抑制され、高品質の画像を継続して得ることができることを見出した。
【００２０】
先ず、本発明で用いられる部材について説明する。
【００２１】
《クリーニング助剤》
クリーニング助剤としては、体積基準のメディアン径（Ｄ５０）９μｍ以上２５μｍ以下の架橋アクリル樹脂粒子を用いる。
【００２２】
体積基準のメディアン径（Ｄ５０）が９μｍ以上のクリーニング助剤を用いることでクリーニングブレード先端部にニップ部を形成しやすく、感光体表面に付着した放電生成物の除去する効果が発揮でき、その結果、画像流れを抑制することができきる。
【００２３】
体積基準のメディアン径（Ｄ５０）が２５μｍ以下のクリーニング助剤を用いることで紙へ転写する際に転写不良が発生しにくく、その結果、ベタ画像白抜けが無いプリント画像が得られる。
【００２４】
架橋アクリル樹脂粒子は、全重合性単量体に対し架橋性単量体を１０質量％以上９０質量％以下配合して得られたものである。好ましくは２０質量％以上７０質量％以下配合して得られたものである。
【００２５】
架橋性単量体を１０質量％以上９０質量％以下配合して得られた架橋アクリル樹脂粒子は、架橋されていることによりその粒子強度が大きく、非架橋アクリル樹脂粒子（例えば、トナー粒子の作製で用いるアクリル樹脂）のようにクリーニングブレードの押圧によりつぶれたり破砕されたりすることがなく、クリーニングブレードのエッジや感光体表面の摩耗を抑制しつつ、プリント終了後の放置で感光体表面に付着した放電生成物を複数枚のプリントを行うことで除去することができる。
【００２６】
また、架橋アクリル樹脂粒子の表面には、水の存在下で解離する解離性基が存在するので、イオン化した解離性基と放電生成物が化学的に結合し、放電生成物を除去する効果も有する。
【００２７】
本発明で云う解離性基とは、水と反応しイオン化する官能基のことで、本発明ではカルボキシル基やアミノ基を示す。
【００２８】
また、架橋アクリル樹脂粒子としては、トナー粒子と逆極性の帯電性を有するものを用いることが好ましい。トナー粒子と逆極性の帯電性を有する架橋アクリル樹脂粒子を用いることで、クリーニングブレードのニップ部に架橋アクリル樹脂粒子を形成しやすくなる。
【００２９】
さらに、架橋アクリル樹脂粒子はハイドロタルサイト粒子や無機微粒子よりも電気抵抗が高いので、架橋アクリル樹脂粒子が感光体上に蓄積されても、画像流れは軽微であり、数枚のプリントで良好なプリント画像が得られやすい。
【００３０】
本発明でクリーニング助剤として用いる架橋アクリル樹脂粒子は、懸濁重合法、シード重合法のいずれかの方法により、架橋性の重合性単量体（架橋性単量体）と非架橋性の重合性単量体（非架橋性単量体）を重合して作製することができる。
【００３１】
体積基準のメディアン径（Ｄ５０）が９．０μｍ以上２５．０μｍ以下のクリーニング助剤は、架橋アクリル樹脂粒子作製時の分散剤の濃度（ＣａＣ１２水溶液の量とＤＢＳ量）と懸濁液作製時のミキサーの回転数を制御する方法で作製することができる。体積基準のメディアン径（Ｄ５０）を小さくするには、分散剤の濃度を高くし、ミキサーの回転数を速くする。
【００３２】
全重合性単量体に対し架橋性重合性単量体を１０質量％以上８０質量％以下の架橋アクリル樹脂粒子は、架橋性重合性単量体を１０質量％以上８０質量％以下となるよう配合して作製することができる。
【００３３】
全重合性単量体に対し架橋性重合性単量体の配合比が９０質量％を越えると、架橋アクリル樹脂粒子が作製することができない。
【００３４】
架橋性重合性単量体とは、ラジカル重合可能な不飽和二重結合を２個以上有する重合性単量体であり、炭素数８〜２０の単量体が好ましい。
【００３５】
架橋性重合性単量体としては、ビニル化合物、アリル化合物、多価アルコールの（メタ）アクリレート等が挙げられ、これらの１種以上を用いることができる。
【００３６】
例えば、エチレングリコールジアクリレート、エチレングリコールジメタクリレート、トリエチレングリコールジメタクリレート、テトラエチレングリコールジメタクリレート、１，３−ブチレングリコールジメタクリレート、トリメチロールプロパントリアクリレート、トリメチロールプロパントリメタクリレート、１，４−ブタンジオールジアクリレート、ネオペンチルグリコールジアクリレート、ネオペンチルグリコールジメタクリレート、１，６−ヘキサンジオールジアクリレート、１，６−ヘキサンジオールジメタクリレート、ペンタエリスリトールジアクリレート、ペンタエリスリトールジメタクリレート、グリセロールジアクリレート等を挙げることができる。
【００３７】
非架橋性重合性単量体としては、アクリル酸エステル重合性単量体、メタクリル酸エステル重合性単量体となどが挙げられ、これらの重合性単量体と重合する重合性単量体を併用しても良い。例えば、重合性芳香族化合物、重合性アミド、重合性ニトリル、含窒素アルキル（メタ）アクリレート、ヒドロキシル基含有重合性単量体、アクリル酸エステル重合性単量体等を用いることができる。
【００３８】
《トナー粒子》
本発発明で用いるトナー粒子は、少なくとも樹脂と着色剤を含有してなるものである。トナー粒子は、その体積基準のメディアン径（Ｄ５０）が３．０μｍ以上８．０μｍ以下のものである。体積基準のメディアン径（Ｄ５０）が前記範囲のトナー粒子を用いることで、トナー粒子自体に適度な流動性が付与され、高精細なプリント画像を長期にわたり、安定して形成することが可能となる。
【００３９】
トナー粒子の製造方法は、特に限定されるものではなく、従来の製造方法により作製することが可能である。すなわち、混練、粉砕、分級工程を経て作製するいわゆる粉砕法や、重合性単量体を重合させ、同時に、形状や大きさを制御しながら粒子形成を行ういわゆる重合による製造方法（例えば、乳化重合法、懸濁重合法、ポリエステル伸長法等）を適用することにより作製可能である。
【００４０】
以下に、乳化会合法によるトナー粒子の作製の例を説明する。乳化会合法では概ね以下の様な手順を経てトナー粒子を作製する。すなわち、
（１）樹脂微粒子分散液の作製工程
（２）着色剤粒子分散液の作製工程
（３）樹脂微粒子の凝集・融着工程
（４）熟成工程
（５）冷却工程
（６）洗浄工程
（７）乾燥工程
必要に応じ
（８）外添剤処理工程
を経て作製することができる。
【００４１】
以下、各工程について説明する。
（１）樹脂微粒子分散液の作製工程
この工程は、樹脂微粒子を形成する重合性単量体を水系媒体中に投入して重合を行うことにより１２０ｎｍ程度の大きさの樹脂微粒子を形成する工程である。樹脂微粒子にワックスを含有させたものを形成することも可能で、この場合、ワックスを重合性単量体に溶解あるいは分散させておき、これを水系媒体中で重合させることにより、ワックスを含有してなる樹脂微粒子が形成される。
（２）着色剤粒子分散液の作製工程
水系媒体中に着色剤を分散させ、１１０ｎｍ程度の大きさの着色剤粒子分散液を作製する工程である。
（３）樹脂微粒子の凝集・融着工程
この工程は、水系媒体中で樹脂微粒子と着色剤粒子を凝集させ、凝集させたこれらの粒子を融着させて粒子を得る工程である。この工程では、樹脂微粒子と着色剤粒子とが存在している水系媒体中に、アルカリ金属塩やアルカリ土類金属塩等を凝集剤として添加し、次いで、前記樹脂微粒子のガラス転移点以上であって、かつ前記混合物の融解ピーク温度（℃）以上の温度に加熱することで凝集を進行させると同時に樹脂微粒子同士の融着を行う。詳細には、前述の手順で作製した樹脂微粒子と着色剤粒子とを反応系に添加し、塩化マグネシウム等の凝集剤を添加することにより、樹脂微粒子と着色剤粒子とを凝集させると同時に微粒子同士を融着させて粒子の形成を行う。そして、粒子の大きさが目標の大きさになった時に、食塩水等の塩を添加して凝集を停止させる。
（４）熟成工程
この工程は、上記凝集・融着工程に引き続き、反応系を加熱処理することにより粒子の形状が所望の平均円形度になるまで熟成を行う工程である。
（５）冷却工程
この工程は、前記粒子の分散液を冷却処理（急冷処理）する工程である。冷却処理条件としては、１〜２０℃／ｍｉｎの冷却速度で冷却する。冷却処理方法としては特に限定されるものではなく、反応容器の外部より冷媒を導入して冷却する方法や、冷水を直接反応系に投入して冷却する方法を例示することができる。
（６）洗浄工程
この工程は、上記工程で所定温度まで冷却された分散液から粒子を固液分離する工程と、固液分離されてウェットのケーキ状集合体にした粒子から界面活性剤や凝集剤等の付着物を除去するための洗浄工程からなる。
【００４２】
洗浄処理は、濾液の電気伝導度が１０μＳ／ｃｍになるまで水洗浄する。濾過処理方法としては、遠心分離法、ヌッチェ等を使用して行う減圧濾過法、フィルタープレス等を使用して行う濾過法などがあり、特に限定されるものではない。
（７）乾燥工程
この工程は、洗浄処理された粒子を乾燥処理し、乾燥された粒子を得る工程である。この工程で使用される乾燥機としては、スプレードライヤー、真空凍結乾燥機、減圧乾燥機などを挙げることができ、静置棚乾燥機、移動式棚乾燥機、流動層乾燥機、回転式乾燥機、撹拌式乾燥機などを使用することが好ましい。
【００４３】
また、乾燥された粒子の水分は、５質量％以下であることが好ましく、更に好ましくは２質量％以下とされる。尚、乾燥処理された粒子同士が、弱い粒子間引力で凝集している場合には、当該凝集体を解砕処理してもよい。ここに、解砕処理装置としては、ジェットミル、ヘンシェルミキサ、コーヒーミル、フードプロセッサー等の機械式の解砕装置を使用することができる。
（８）外添剤処理工程
この工程は、乾燥された粒子に必要に応じ外添剤を混合し、トナー粒子を作製する工程である。外添剤の混合装置としては、ヘンシェルミキサ、コーヒーミル等の機械式の混合装置を使用することができる。
【００４４】
次に、トナー粒子を構成する部材（樹脂、ワックス、着色剤等）について説明する。
【００４５】
〈樹脂〉
トナー粒子を構成する樹脂としては、下記（１）〜（１０）に示す様なビニル系単量体に代表される重合性単量体を重合して作製される重合体が代表的なものである。例えば、下記に示すビニル系単量体を単独あるいは複数種類組み合わせて重合を行って得られるものが挙げられる。
（１）スチレンあるいはスチレン誘導体
（２）メタクリル酸エステル誘導体
（３）アクリル酸エステル誘導体
（４）オレフィン類
（５）ビニルエステル類
（６）ビニルエーテル類
（７）ビニルケトン類
（８）Ｎ−ビニル化合物
（９）ビニル化合物類
（１０）アクリル酸あるいはメタクリル酸誘導体。
【００４６】
また、樹脂を構成する重合性単量体として、イオン性解離基を有する重合性単量体を組み合わせて使用することも可能である。イオン性解離基としては、たとえば、カルボキシル基、スルフォン酸基、リン酸基等の置換基が挙げられ、イオン性解離基を有する重合性単量体はこれらの置換基を有するものである。
【００４７】
さらに、樹脂を構成する重合性単量体として、多官能性ビニル類を使用して架橋構造の樹脂とすることも可能である。
【００４８】
〈ワックス〉
トナー粒子を構成するワックスとしては、従来公知のものが挙げられ、例えば、以下のものが挙げられる。
（１）長鎖炭化水素系ワックス
（２）エステル系ワックス
（３）アミド系ワックス
（４）ジアルキルケトン系ワックス
（５）その他（カルナウバワックス、モンタンワックス等）。
【００４９】
ワックスの融点は、通常４０〜１６０℃であり、好ましくは５０〜１２０℃、さらに好ましくは６０〜９０℃である。ワックスの融点を上記範囲内にすることにより、トナー粒子の耐熱保存性が確保され、同時に、低温での定着を行う場合でもコールドオフセット等を発生させずに安定したトナー画像形成が行える。また、トナー粒子中のワックス含有量は、１質量％〜３０質量％が好ましく、さらに好ましくは５質量％〜２０質量％である。
【００５０】
〈着色剤〉
トナー粒子を構成する着色剤としては、公知の無機または有機着色剤を使用することができる。以下に、着色剤の例を示す。
【００５１】
黒色の着色剤としては、例えば、ファーネスブラック、チャンネルブラック、アセチレンブラック、サーマルブラック、ランプブラックなどのカーボンブラックや、マグネタイト、フェライトなどの磁性粉が挙げられる。
【００５２】
マゼンタもしくはレッド用の着色剤としては、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８；１、Ｃ．Ｉ．ピグメントレッド５３；１、Ｃ．Ｉ．ピグメントレッド５７；１、ピグメントレッド４８；３、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２などが挙げられる。
【００５３】
オレンジもしくはイエロー用の着色剤としては、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー７４、Ｃ．Ｉ．ピグメントイエロー９３、Ｃ．Ｉ．ピグメントイエロー９４、Ｃ．Ｉ．ピグメントイエロー１３８などが挙げられる。
【００５４】
グリーンもしくはシアン用の着色剤としては、Ｃ．Ｉ．ピグメントブルー１５、Ｃ．Ｉ．ピグメントブルー１５；２、Ｃ．Ｉ．ピグメントブルー１５；３、Ｃ．Ｉ．ピグメントブルー１５；４、Ｃ．Ｉ．ピグメントブルー１６、Ｃ．Ｉ．ピグメントブルー６０、Ｃ．Ｉ．ピグメントブルー６２、Ｃ．Ｉ．ピグメントブルー６６、Ｃ．Ｉ．ピグメントグリーン７などが挙げられる。
【００５５】
以上の着色剤は、単独でまたは２種類以上を組み合わせて用いることができる。
【００５６】
又、着色剤の添加量はトナー粒子に対して１〜３０質量％、好ましくは２〜２０質量％の範囲とされる。
【００５７】
〈荷電制御剤〉
本発明に係るトナー粒子の粒子中には、必要に応じて荷電制御剤が含有されていてもよい。荷電制御剤としては、公知の種々の化合物を用いることができる。
【００５８】
〈外添剤〉
本発明に係るトナー粒子は、必要に応じ外添剤を混合して用いることもできる。
【００５９】
外添剤の添加により、トナー粒子の流動性や帯電性が改良され、また、クリーニング性の向上等が実現される。外添剤の種類は特に限定されるものではなく、たとえば、以下に挙げる無機微粒子や滑剤が挙げられる。
【００６０】
無機微粒子としては、従来公知のものを使用することが可能で、たとえば、シリカ、チタニア、アルミナ、チタン酸ストロンチウム微粒子等が好ましいものとして挙げられる。また、必要に応じてこれらの無機微粒子を疎水化処理したものも使用可能である。
【００６１】
シリカ微粒子の例としては、たとえば、日本アエロジル社製の市販品Ｒ−８０５、Ｒ−９７６、Ｒ−９７４、Ｒ−９７２、Ｒ−８１２、Ｒ−８０９、ヘキスト社製のＨＶＫ−２１５０、Ｈ−２００、キャボット社製の市販品ＴＳ−７２０、ＴＳ−５３０、ＴＳ−６１０、Ｈ−５、ＭＳ−５等が挙げられる。
【００６２】
チタニア微粒子としては、たとえば、日本アエロジル社製の市販品Ｔ−８０５、Ｔ−６０４、テイカ社製の市販品ＭＴ−１００Ｓ、ＭＴ−１００Ｂ、ＭＴ−５００ＢＳ、ＭＴ−６００、ＭＴ−６００ＳＳ、ＪＡ−１、富士チタン社製の市販品ＴＡ−３００ＳＩ、ＴＡ−５００、ＴＡＦ−１３０、ＴＡＦ−５１０、ＴＡＦ−５１０Ｔ、出光興産社製の市販品ＩＴ−Ｓ、ＩＴ−ＯＡ、ＩＴ−ＯＢ、ＩＴ−ＯＣ等が挙げられる。
【００６３】
アルミナ微粒子としては、たとえば、日本アエロジル社製の市販品ＲＦＹ−Ｃ、Ｃ−６０４、石原産業社製の市販品ＴＴＯ−５５等が挙げられる。
【００６４】
《トナー》
本発明のトナーは、トナー粒子とクリーニング助剤が含まれたもので、トナー粒子１００．０質量部に対してクリーニング助剤を０．１質量部以上５．０質量部以下配合して得られたものが好ましい。
【００６５】
トナー粒子に対してクリーニング助剤の配合量を、上記範囲とするトナーを用いることでクリーニングブレード先端部にニップ部が形成でき、感光体表面に付着した放電生成物を除去することができる。
【００６６】
本発明で用いられるトナーは、トナー粒子と架橋アクリル樹脂粒子を混合することで調製できる。混合する方法は、特に限定されず公知の混合機を用いて混合することができる。
【００６７】
《現像剤》
現像剤は、トナーを一成分現像剤としてこのまま用いることも、トナーとキャリアとを混合し２成分現像剤として用いることもできる。
【００６８】
２成分現像剤は、樹脂コートキャリア１００質量部にトナー３〜１０質量部を機械式混合機で混合して調製することができる。
【００６９】
混合方法は、特に限定されず公知の混合機を用いて混合することができる。
【００７０】
《感光体》
本発発明で用いる感光体は、その最表面に無機微粒子を５質量％以上４０質量％以下含有する表面層を有するものが好ましい。最表面に無機微粒子を５質量％以上４０質量％以下含有する最表層を有する感光体は、耐摩耗性に優れ、高品質のプリント物を多数枚得るのに適している。
【００７１】
本発明において、感光体の最表層とは、感光体が空気界面と接触する層のことで、表面層を設けたときには表面層が最表層となり、表面層を設けなかったときには電荷輸送層が最表層となる。
【００７２】
導電性支持体上に中間層、感光層（電荷発生層と電荷輸送層の積層）、その上に最表層となる表面層を設けた層構成の感光体の製造方法について説明する。
【００７３】
（導電性支持体）
導電性支持体としては、直径が１０〜３００ｍｍの導電性の材料が好ましく用いられる。導電性の材料としてはアルミニウム、ニッケルなどの金属ドラム、又はアルミニウム、酸化錫、酸化インジウムなどを蒸着したプラスチックドラム、又は導電性物質を塗布した紙・プラスチックドラムを使用することができる。導電性支持体としては常温で比抵抗１０３Ωｃｍ以下が好ましい。
【００７４】
本発明では、アルミニウム表面にアルマイト膜が形成されたものを用いても良い。
【００７５】
（中間層）
本発明においては導電性支持体と感光層の間に、中間層を設けることが好ましい。
【００７６】
本発明に用いられる中間層にはＮ型半導性粒子を含有することが好ましい。該Ｎ型半導性粒子とは、主たる電荷キャリアが電子である粒子を意味する。すなわち、主たる電荷キャリアが電子であることから、該Ｎ型半導性粒子を絶縁性バインダーに含有させた中間層は、基体からのホール注入を効率的にブロックし、また、感光層からの電子に対してはブロッキング性が少ない性質を有する。
【００７７】
一方、これらの粒子を分散し、中間層の層構造を形成するバインダー樹脂としては、粒子の良好な分散性を得る為にポリアミド樹脂が好ましい。
【００７８】
（感光層）
感光層構成は前記中間層上に電荷発生層（ＣＧＬ）と電荷輸送層（ＣＴＬ）に分離した感光層を設けた構成をとるのがよい。機能を分離した構成を取ることにより繰り返し使用に伴う残留電位増加を小さく制御でき、その他の電子写真特性を目的に合わせて制御しやすい。負帯電用の感光体では中間層の上に電荷発生層（ＣＧＬ）、その上に電荷輸送層（ＣＴＬ）の構成を取ることが好ましい。
【００７９】
以下に機能分離負帯電感光体の感光層構成について説明する。
【００８０】
電荷発生層
電荷発生層の電荷発生物質（ＣＧＭ）としては、３５０ｎｍ〜５００ｎｍの波長領域に高感度特性を有する縮合多環系顔料を用いることができる。特に、ピランスロン系化合物を電荷発生物質として用いることが好ましい。この縮合多環系顔料の電荷発生物質以外に、必要により、他の電荷発生物質を併用してもよい。
【００８１】
電荷発生層にＣＧＭの分散媒としてバインダーを用いる場合、バインダーとしては公知の樹脂を用いることができるが、好ましい樹脂としてはホルマール樹脂、ブチラール樹脂、シリコーン樹脂、シリコーン変性ブチラール樹脂、フェノキシ樹脂等が挙げられる。バインダー樹脂と電荷発生物質との割合は、バインダー樹脂１００質量部に対し２０〜６００質量部が好ましい。これらの樹脂を用いることにより、繰り返し使用に伴う残留電位増加を最も小さくできる。電荷発生層は、良好なドット再現性を得るために、像露光時の書き込み光の吸光度が０．９以上であることが好ましい。その為には、電荷発生層中の電荷発生物質の単位面積当たりの量を、膜厚を含めて調製することが必要である。又、電荷発生層の膜厚は０．２μｍ〜２μｍが好ましい。
【００８２】
電荷輸送層
電荷輸送層は、電荷輸送物質（ＣＴＭ）とバインダー樹脂から構成されるが、電荷輸送物質が最表層となる場合には電荷輸送層に無機微粒子を含有させた構成としてもよい。
【００８３】
尚、無機微粒子としては、下記に記載の表面層の作製で用いるものと同じものを用いることができる。
【００８４】
電荷輸送物質は通常、適当なバインダー樹脂中に溶解して層形成が行われる。
【００８５】
電荷輸送層に用いられるバインダー樹脂としては熱可塑性樹脂、熱硬化性樹脂いずれの樹脂かを問わない。例えばポリスチレン、アクリル樹脂、メタクリル樹脂、塩化ビニル樹脂、酢酸ビニル樹脂、ポリビニルブチラール樹脂、エポキシ樹脂、ポリウレタン樹脂、フェノール樹脂、ポリエステル樹脂、アルキッド樹脂、ポリカーボネート樹脂、シリコーン樹脂、メラミン樹脂並びに、これらの樹脂の繰り返し単位構造のうちの２つ以上を含む共重合体樹脂を挙げることができる。これらの中で吸水率が小さく、ＣＴＭの分散性、電子写真特性が良好なポリカーボネート樹脂が好ましい。
【００８６】
バインダー樹脂と電荷輸送物質との割合は、バインダー樹脂１００質量部に対し電荷輸送物質５０〜２００質量部が好ましい。
【００８７】
電荷輸送層の膜厚は、１０〜３５μｍが好ましい。該膜厚が１０μｍ未満では、現像時の潜像電位を十分に獲得しにくく、画像濃度の低下やドット再現性の劣化が発生しやすく、又、３５μｍを超えると、電荷キャリアの拡散（電荷発生層で発生した電荷キャリアの拡散）が大きくなり、ドット再現性が劣化しやすい。
【００８８】
中間層、電荷発生層、電荷輸送層等の層形成に用いられる溶媒又は分散媒としては、ｎ−ブチルアミン、ジエチルアミン、エチレンジアミン、イソプロパノールアミン、トリエタノールアミン、トリエチレンジアミン、Ｎ，Ｎ−ジメチルホルムアミド、アセトン、メチルエチルケトン、メチルイソプロピルケトン、シクロヘキサノン、ベンゼン、トルエン、キシレン、クロロホルム、ジクロロメタン、１，２−ジクロロエタン、１，２−ジクロロプロパン、１，１，２−トリクロロエタン、１，１，１−トリクロロエタン、トリクロロエチレン、テトラクロロエタン、テトラヒドロフラン、ジオキソラン、ジオキサン、メタノール、エタノール、ブタノール、イソプロパノール、酢酸エチル、酢酸ブチル、ジメチルスルホキシド、メチルセロソルブ等が挙げられる。本発明はこれらに限定されるものではないが、テトラヒドロフラン、メチルエチルケトン等の地球環境に優しい溶媒が好ましく用いられる。また、これらの溶媒は単独或いは２種以上の混合溶媒として用いることもできる。
【００８９】
中間層、電荷発生層及び電荷輸送層を製造するための塗布加工方法としては、スライドホッパー型塗布装置の他に、浸漬塗布、スプレー塗布等の塗布加工法が用いられる。
【００９０】
上記塗布液供給型の塗布装置の中でもスライドホッパー型塗布装置を用いた塗布加方法は、前記した低沸点溶媒を用いた分散液を塗布液として用いる場合に最も適しており、円筒状の感光体の場合は特開昭５８−１８９０６１号公報等に詳細に記載されている円形スライドホッパー型塗布装置等を用いて塗布することが好ましい。
【００９１】
（表面層）
表面層は、少なくともバインダー樹脂と無機微粒子を有し、表面層中に無機微粒子を５質量％以上４０質量％以下含有させて形成したものが好ましい。
【００９２】
バインダー樹脂としては、ポリカーボネートやポリアリレート等の強硬度のポリマーを用いてもよいが、硬化性化合物を用いて硬化形成された硬化性樹脂を用いてもよい。
【００９３】
上記硬化性化合物は、紫外線や電子線等の活性線照射により重合（硬化）して、ポリスチレン、ポリアクリレート等、一般に感光体のバインダー樹脂として用いられる樹脂となる重合性単量体が好適であり、特に、スチレン系重合性単量体、アクリル系重合性単量体、メタアクリル系重合性単量体、ビニルトルエン系重合性単量体、酢酸ビニル系重合性単量体、Ｎ−ビニルピロリドン系重合性単量体が好ましい。
【００９４】
無機微粒子としては、酸化マグネシウム、酸化亜鉛、酸化鉛、酸化アルミニウム、酸化タンタル、酸化インジウム、酸化ビスマス、酸化イットリウム、酸化コバルト、酸化銅、酸化マンガン、酸化セレン、酸化鉄、酸化ジルコニウム、酸化ゲルマニウム、酸化錫、酸化チタン、酸化ニオブ、酸化モリブデン、酸化バナジウム、シリカ等の遷移金属を含む金属酸化物粒子が例示されるが、中でも、酸化チタン、アルミナ、酸化亜鉛、酸化錫等の粒子が好ましい。
【００９５】
本願発明に用いられる無機微粒子の数平均一次粒径は１〜３００ｎｍの範囲が好ましく、３〜１００ｎｍがより好ましい。粒径が小さい場合は耐摩耗性が十分でなく、また粒径が大きい場合には書き込み光を散乱させるたり、粒子が光硬化を阻害し耐摩耗性が十分でなく成る可能性がある。
【００９６】
次に、本発明のトナーを用いる画像形成方法について説明する。
【００９７】
《画像形成方法》
本発明に係る画像形成方法は、感光体上に形成された静電潜像を、トナーを含む現像剤で顕像化する現像工程を含む方法である。
【００９８】
本発明に係る画像形成方法に用いられる画像形成装置としては、白黒画像形成装置やカラー画像形成装置を挙げることができる。
【００９９】
以下、画像形成装置として、カラー画像形成装置を例に挙げ説明する。
【０１００】
〈カラー画像形成装置〉
本発明に係る画像形成方法は、感光体表面を一様に帯電する帯電工程、感光体表面に露光し静電潜像を形成する露光工程、形成された静電潜像をトナーを含む現像剤で顕像化する現像工程、現像されたトナーを転写材に転写する転写工程、さらに転写工程で転写されず感光体上に残った転写残トナーをクリーニングする工程を有する。クリーニング工程は、ウレタンゴムからなるクリーニングブレードを感光体に当接することが好ましいが、補助的にクリーニングローラーまたは、クリーニングブラシローラーを併用することが好ましい。
【０１０１】
〈画像形成装置〉
本発明で用いられるカラー画像形成装置は、少なくとも感光体の表面を帯電させる帯電手段、帯電された感光体を露光して静電潜像を形成する露光手段、感光体上の静電潜像をトナーにて現像してトナー像を形成する現像手段、感光体上のトナー像を中間転写体上に転写する一次転写手段、中間転写体上に転写されたトナー像を転写材（以下、記録媒体ともいう）に転写する２転写手段、感光体上や中間転写体上の転写残トナーをクリーニングするクリーニング手段を有する。
【０１０２】
尚、上記カラー画像形成装置には、上記各手段に加え、感光体表面に脂肪酸金属塩を塗布する手段を設けることができる。
【０１０３】
図１は、本発明で用いられるカラー画像形成装置の一例を示す断面構成図である。
【０１０４】
このカラー画像形成装置は、タンデム型カラー画像形成装置と称せられるもので、複数組の画像形成ユニット１０Ｙ、１０Ｍ、１０Ｃ、１０Ｋと、転写部としての無端ベルト状中間転写体形成ユニット７と、記録媒体Ｐを搬送する無端ベルト状の給紙搬送手段２１および定着手段としてのベルト式定着装置２４とを有する。カラー画像形成装置の本体Ａの上部には、原稿画像読み取り装置ＳＣが配置されている。
【０１０５】
各感光体に形成される異なる色のトナー像の１つとして、イエロー色の画像を形成する画像形成ユニット１０Ｙは、第１の像担持体としてのドラム状の感光体１Ｙ、該感光体１Ｙの周囲に配置された帯電手段２Ｙ、露光手段３Ｙ、現像手段４Ｙ、一次転写手段としての一次転写ローラ５Ｙ、クリーニング手段６Ｙを有する。また、別の異なる色のトナー像の１つとして、マゼンタ色の画像を形成する画像形成ユニット１０Ｍは、第１の像担持体としてのドラム状の感光体１Ｍ、該感光体１Ｍの周囲に配置された帯電手段２Ｍ、露光手段３Ｍ、現像手段４Ｍ、一次転写手段としての一次転写ローラ５Ｍ、クリーニング手段６Ｍを有する。また、更に別の異なる色のトナー像の１つとして、シアン色の画像を形成する画像形成ユニット１０Ｃは、第１の像担持体としてのドラム状の感光体１Ｃ、該感光体１Ｃの周囲に配置された帯電手段２Ｃ、露光手段３Ｃ、現像手段４Ｃ、一次転写手段としての一次転写ローラ５Ｃ、クリーニング手段６Ｃを有する。また、更に他の異なる色のトナー像の１つとして、黒色画像を形成する画像形成ユニット１０Ｋは、第１の像担持体としてのドラム状の感光体１Ｋ、該感光体１Ｋの周囲に配置された帯電手段２Ｋ、露光手段３Ｋ、現像手段４Ｋ、一次転写手段としての一次転写ローラ５Ｋ、クリーニング手段６Ｋを有する。
【０１０６】
無端ベルト状中間転写体ユニット７は、複数のローラにより巻回され、回動可能に支持された半導電性エンドレスベルト状の第２の像担持体としての無端ベルト状中間転写体７０を有する。
【０１０７】
画像形成ユニット１０Ｙ、１０Ｍ、１０Ｃ、１０Ｋより形成された各色の画像は、一次転写ローラ５Ｙ、５Ｍ、５Ｃ、５Ｋにより、回動する無端ベルト状中間転写体７０上に逐次転写されて、合成されたカラー画像が形成される。給紙カセット２０内に収容された記録媒体として用紙等の記録媒体Ｐは、給紙搬送手段２１により給紙され、複数の中間ローラ２２Ａ、２２Ｂ、２２Ｃ、２２Ｄ、レジストローラ２３を経て、二次転写手段としての二次転写ローラ５Ａに搬送され、記録媒体Ｐ上にカラー画像が一括転写される。カラー画像が転写された記録媒体Ｐは、熱ローラ定着器２７０が装着された定着装置２４により定着処理され、排紙ローラ２５に挟持されて機外の排紙トレイ２６上に載置される。
【０１０８】
一方、二次転写ローラ５Ａにより記録媒体Ｐにカラー画像を転写した後、記録媒体Ｐを曲率分離した無端ベルト状中間転写体７０は、クリーニングブレードを用いたクリーニング手段６Ａにより残留トナーが除去される。
【０１０９】
画像形成処理中、一次転写ローラ５Ｋは常時、感光体１Ｋに圧接している。他の一次転写ローラ５Ｙ、５Ｍ、５Ｃはカラー画像形成時にのみ、それぞれ対応する感光体１Ｙ、１Ｍ、１Ｃに圧接する。
【０１１０】
二次転写ローラ５Ａは、ここを記録媒体Ｐが通過して二次転写が行われる時にのみ、無端ベルト状中間転写体７０に圧接する。
【０１１１】
また、装置本体Ａから筐体８を支持レール８２Ｌ、８２Ｒを介して引き出し可能にしてある。
【０１１２】
筐体８は、画像形成ユニット１０Ｙ、１０Ｍ、１０Ｃ、１０Ｋと、無端ベルト状中間転写体ユニット７とを有する。
【０１１３】
画像形成ユニット１０Ｙ、１０Ｍ、１０Ｃ、１０Ｋは、垂直方向に縦列配置されている。感光体１Ｙ、１Ｍ、１Ｃ、１Ｋの図示左側方には無端ベルト状中間転写体ユニット７が配置されている。無端ベルト状中間転写体ユニット７は、ローラ７１、７２、７３、７４、７６を巻回して回動可能な無端ベルト状の中間転写体７０、一次転写ローラ５Ｙ、５Ｍ、５Ｃ、５Ｋおよびクリーニング手段６Ａとからなる。
【０１１４】
筐体８の引き出し操作により、画像形成ユニット１０Ｙ、１０Ｍ、１０Ｃ、１０Ｋと、無端ベルト状中間転写体ユニット７とは、一体となって、本体Ａから引き出される。
【０１１５】
このように感光体１Ｙ、１Ｍ、１Ｃ、１Ｋ上に帯電、露光、現像によりトナー像を形成し、無端ベルト状の中間転写体７０上で各色のトナー像を重ね合わせ、一括して記録媒体Ｐに転写し、ベルト式定着装置２４で加圧および加熱により固定して定着する。トナー像を記録媒体Ｐに転移させた後の感光体１Ｙ、１Ｍ、１Ｃ、１Ｋは、クリーニング手段６Ａで転写時に感光体に残された転写残トナーを清掃した後、上記の帯電、露光、現像のサイクルに入り、次の像形成が行われる。
【０１１６】
上記カラー画像形成装置では、中間転写体をクリーニングするクリーニング手段６Ａのクリーニング部材として、弾性ブレードを用いる。
【０１１７】
また、各感光体に脂肪酸金属塩を塗布する手段（１１Ｙ、１１Ｍ、１１Ｃ、１１Ｋ）を設けている。
【０１１８】
尚、脂肪酸金属塩としては、トナー粒子の作製で用いたものと同じものを用いることができる。
【０１１９】
次に、本発明で規定している数値について説明する。
【０１２０】
《体積基準のメディアン径（Ｄ５０）》
本発明に係るトナー粒子及びクリーニング助剤の体積基準のメディアン径（Ｄ５０）は、「マルチサイザー３」（ベックマン・コールター社製）に、データ処理用ソフト「Ｓｏｆｔｗａｒｅ  Ｖ３．５１」を搭載したコンピューターシステム（ベックマン・コールター社製）を接続した装置を用いて測定する。
【０１２１】
先ず、クリーニング助剤の体積基準のメディアン径（Ｄ５０）の測定について説明する。
【０１２２】
測定手順としては、測定用のクリーニング助剤である架橋アクリル樹脂粒子０．０２ｇを、界面活性剤溶液２０ｍｌ（架橋アクリル樹脂粒子の分散を目的として、市販の中性洗剤を純水で１０倍希釈した界面活性剤溶液）で馴染ませた後、超音波分散を１分間行い、架橋アクリル樹脂粒子分散液を作製する。この架橋アクリル樹脂粒子分散液を、サンプルスタンド内のＩＳＯＴＯＮII（ベックマン・コールター社製）の入ったビーカーに、測定器表示濃度が５％になるまでピペットにて注入する。特定の濃度範囲にすることにより、再現性のある測定値が得られる。測定機において、測定粒子カウント数を２５０００個、アパチャー径を１００μｍにし、測定範囲である２〜６０μｍの範囲の測定データ（３００チャンネルデータ値）を用いて算出する。体積積算分率が大きい方から５０％の粒子径を体積基準のメディアン径（Ｄ５０）とする。
【０１２３】
尚、トナー粒子の体積基準のメディアン径（Ｄ５０）は、クリーニング助剤の測定と同様にして測定することができる。
【０１２４】
《架橋アクリル樹脂粒子の強度》
架橋アクリル樹脂粒子の強度は、微小圧縮試験機（島津製作所社製）を用い、温度２１℃、相対湿度５０％ＲＨの測定環境下において、以下の条件にて測定して求める。
【０１２５】
上部加圧圧子：平面φ５０μｍ
下部加圧板：ＳＫＳ平板
測定モード：圧縮試験（モード１）
最大試験試験荷重：１９８．８ｍＮ
負荷速度：２．６５ｍＮ／ｓｅｃ
体積基準のメディアン径（Ｄ５０）が±２０％の範囲内にある任意の架橋アクリル樹脂粒子１０個の微小圧縮強度を各々測定し、この測定値の内の最も大きい２個の測定値および最も小さい２個の測定値を除いた合計６個の１０％強度（粒径の１０％を圧縮した時の荷重より、下記式で算出）の平均値を粒子強度として算出する。
【０１２６】
Ｓ１０＝２．８Ｐ／πｄ２
Ｓ１０：１０％強度（Ｎ／ｍｍ２＝ＭＰａ）
Ｐ：加重（Ｎ）
ｄ：粒径（ｍｍ）
【実施例】
【０１２７】
以下、実施例を挙げて本発明を詳細に説明するが、本発明の様態はこれに限定されない。
【０１２８】
《クリーニング助剤の作製》
以下のようにしてクリーニング助剤を作製した。
【０１２９】
（クリーニング助剤１の作製）
四つ口フラスコ中の純水７００質量部に、０．１Ｍ−Ｎａ３ＰＯ４水溶液４００質量部を投入し、６０℃に加温した後、高速撹拌装置「ＴＫ式ホモミキサー」（特殊機化工業製）を用いて、７０００ｒｐｍにて撹拌した。これに１．０Ｍ−ＣａＣｌ２水溶液７０質量部を徐々に添加し、さらにドデシルベンゼンスルホン酸ナトリウム（ＤＢＳ）を０．１質量部添加し、「水系媒体」を調製した。
【０１３０】
一方、分散質として、メタクリル酸メチル２１０質量部、エチレングリコールジメタクリレート９０質量部の混合物を６０℃に加温、均一に撹拌した後、これに、重合開始剤２，２′−アゾビス（２，４−ジメチルバレロニトリル）１０質量部を溶解し、「重合性単量体組成物」を調製した。
【０１３１】
前記水系媒体中に上記重合性単量体組成物を投入し、６０℃、Ｎ２雰囲気下において、「ＴＫ式ホモミキサー」にて１００００ｒｐｍで１０分間撹拌し、重合性単量体組成物の懸濁液を調製した。その後、撹拌翼で撹拌しつつ（５０ｒｐｍ）、７０℃に昇温して５時間反応させた後、８０℃に昇温し、さらに５時間反応させた。重合反応終了後、減圧下で残存重合性単量体を留去し、冷却後、塩酸を加え分散安定剤を除去、ろ過、水洗、乾燥をして、体積基準のメディアン径（Ｄ５０）が約１５．２μｍの「クリーニング助剤１」を作製した。
【０１３２】
なお、得られた粒子の強度を前記の方法で測定したころ、５８．８ＭＰａであった。
【０１３３】
（クリーニング助剤２〜８、１１、１４、１５の作製）
クリーニング助剤１の作製で用いた重合性単量体とその配合比率を、表１に示した重合性単量体とその配合比率に変更した以外は同様にして「クリーニング助剤２〜１０、１３、１４、１５」を作製した。
【０１３４】
尚、クリーニング助剤１５の処方では、粒子作製ができず、「クリーニング助剤１５」を得ることができなかった。
【０１３５】
（クリーニング助剤９の作製）
クリーニング助剤１の作製において、１．０Ｍ−ＣａＣＩ２水溶液の量を７０質量部から１４０質量部へ、ＤＢＳの量を０．１質量部から０．２質量部へ、さらに、重合性単量体組成物の懸濁液を作製する際の条件を、ＴＫ式ホモミキサーにて１００００ｒｐｍで１０分間撹拌から１２０００ｒｐｍで１５分間撹拌に変更した以外は同様にして「クリーニング助剤９」を作製した。
【０１３６】
（クリーニング助剤１０の作製）
クリーニング助剤１の作製において、１．０Ｍ−ＣａＣＩ２水溶液の量を７０質量部から３５質量部、ＤＢＳの量を０．１質量部から０．０５質量部へ、さらに、重合性単量体組成物の懸濁液を作製する際の条件を、ＴＫ式ホモミキサーにて１００００ｒｐｍで１０分間撹拌から８０００ｒｐｍで１０分間撹拌に変更した以外は同様にして「クリーニング助剤１０」を作製した。
【０１３７】
（クリーニング助剤１２の作製）
クリーニング助剤１の作製において、１．０Ｍ−ＣａＣＩ２水溶液の量を７０質量部から１４０質量部、ＤＢＳの量を０．１質量部から０．２質量部、さらに、重合性単量体組成物の懸濁液を作製する際の条件を、ＴＫ式ホモミキサーにて１００００ｒｐｍで１０分間撹拌から１２０００ｒｐｍで２０分間撹拌に変更した以外は同様にして「クリーニング助剤１２」を作製した。
【０１３８】
（クリーニング助剤１３の作製）
クリーニング助剤１の作製において、１．０Ｍ−ＣａＣＩ２水溶液の量を７０質量部から３５質量部、ＤＢＳの量を０．１質量部から０．０５質量部、さらに、重合性単量体組成物の懸濁液を作製する際の条件を、ＴＫ式ホモミキサーにて１００００ｒｐｍで１０分間撹拌から８０００ｒｐｍで５分間撹拌に変更した以外は同様にして「クリーニング助剤１３」を作製した。
【０１３９】
表１に、クリーニング助剤の作製で用いた重合性単量体とその比率、体積基準のメディアン径（Ｄ５０）、粒子強度等を示す。
【０１４０】
【表１】
2012150318.tif 000002
【０１４１】
《トナー粒子の作製》
以下のようにしてトナー粒子を作製した。
【０１４２】
（樹脂微粒子分散液１の作製）
スチレン２０１質量部、ブチルアクリレート１１７質量部、メタクリル酸１８．３質量部を混合し、この重合性単量体混合液を撹拌しつつ８０℃に加温し、ベヘン酸ベヘニル１７２質量部を徐々に添加して溶解した。
【０１４３】
次いで、アニオン界面活性剤「エマールＥ−２７Ｃ（花王（株）製）有効成分２７％」１１．３質量部を純水１１８２質量部に溶解してなる界面活性剤水溶液を８０℃に加温し、上記重合性単量体溶液を加えて、高速撹拌を行い、重合性単量体分散液を調製した。
【０１４４】
次いで、撹拌装置、冷却管、温度センサ、窒素導入管を備えた重合装置に純水８６７．５質量部を投入し、窒素気流下で撹拌を行いながら内温を８０℃にした。この重合装置に上記重合性単量体分散液を投入し、過硫酸カリウム８．５５質量部を純水１６２．５質量部に溶解した重合開始剤水溶液を投入した。
【０１４５】
重合開始剤水溶液投入後、ｎ−オクチルメルカプタン５．２質量部を３５分間かけて添加し、さらに８０℃で重合を２時間行った。さらに、過硫酸カリウム９．９６質量部を純水１８９．３質量部に溶解した重合開始剤水溶液を添加し、スチレン３６６．１質量部、ブチルアクリレート１７９．１質量部、ｎ−オクチルメルカプタン７．２質量部を混合した重合性単量体溶液を１時間かけて滴下した。前記重合性単量体溶液を滴下した後、２時間重合処理を続けた後、室温まで冷却し「樹脂微粒子分散液１」を作製した。
【０１４６】
（シェル用樹脂微粒子分散液の作製）
撹拌装置、冷却管、窒素導入管、温度センサを備えた反応装置に、純水２９４８質量部、アニオン界面活性剤「エマール２ＦＧ（花王（株）製）」２．３質量部を添加して撹拌溶解させた後、窒素気流下で８０℃に加温した。次いで、スチレン５２０質量部、ブチルアクリレート１８４質量部、メタクリル酸９６質量部、ｎ−オクチルメルカプタン２２．１質量部を混合した重合性単量体溶液と、過硫酸カリウム１０．２質量部を純水２１８質量部に溶解した重合開始剤水溶液を用意した。重合開始剤水溶液を前記反応装置に投入後、前記重合性単量体混合液を３時間かけて滴下し、さらに１時間重合を行った後、室温まで冷却して、「シェル用樹脂微粒子分散液」を作製した。シェル用樹微粒子の重量平均分子量は１３，２００、数平均粒径は８２ｎｍであった。
【０１４７】
（着色剤粒子分散液の調製）
ｎ−ドデシル硫酸ナトリウム１１．５質量部を純水１６００質量部に溶解、撹拌して界面活性剤水溶液を調製した。この界面活性剤水溶液中に、カーボンブラック「モーガルＬ」２５質量部を徐々に添加し、次いで、「クリアミックスＷモーションＣＬＭ−０．８（エムテクニック社製）」を用いて体積基準メディアン径１６７ｎｍの「着色剤粒子分散液」を調製した。
【０１４８】
〈トナー粒子１の作製〉
上記「樹脂微粒子分散液１」を固形分換算で３５７質量部、ポリエステルアイオノマー樹脂「ファインテックスＥＳ−２２００」の微粒子分散液を固形分換算で６８質量部、イオン交換水９００質量部、前記「着色剤粒子分散液」を固形分換算で２００質量部を、撹拌装置、温度センサ、冷却管を装着した反応装置に投入した。容器内の温度を３０℃に保持して、５モル／リットルの水酸化ナトリウム水溶液を添加してｐＨを１０に調製した。
【０１４９】
次に、塩化マグネシウム・６水和物２質量部をイオン交換水１０００質量部に溶解した水溶液を撹拌下、１０分間かけて滴下した後、７５℃まで昇温させて前記微粒子を凝集、融着させた。このまま「マルチサイザー３（ベックマン・コールター社製）」を用い、個数基準のメディアン径（Ｄ５０）が５．５μｍになるまで加熱撹拌を続けた。
【０１５０】
個数基準のメディアン径（Ｄ５０）が５．５μｍに到達した時点で、シェル用樹脂微粒子分散液を固形分換算で２１０質量部添加し、１時間撹拌を行ってシェル用微粒子を表面に融着させた。さらに、３０分間そのまま撹拌を継続させてシェルが完全に形成された後、塩化ナトリウム４０質量部をイオン交換水５００質量部に溶解させた塩化ナトリウム水溶液を添加し、内温を７８℃に昇温して撹拌を１時間続けた後、室温（２５℃）に冷却して粒子を形成した。生成した粒子をイオン交換水で繰り返し洗浄した後、３５℃の温風で乾燥して、「粒子１」を作製した。
【０１５１】
上記で作製した粒子１に、疎水性シリカ（数平均一次粒径１２ｎｍ、疎水化度６８）を１質量％、および、疎水性酸化チタン（数平均一次粒径２０ｎｍ、疎水化度６４）を１質量％添加した。ヘンシェルミキサ（三井三池鉱業社製）を用いて混合処理を行った後、４５μｍの目開きの篩を用いて粗大粒子を除去することにより外添剤処理した「トナー粒子１」を得た。
【０１５２】
得られたトナー粒子１の体積基準のメディアン径（Ｄ５０）を前記の測定方法で測定したところ、６．０μｍであった。
【０１５３】
〈トナー粒子２、３の作製〉
トナー粒子１の「凝集、融着」条件を変更して、体積基準のメディアン径（Ｄ５０）が異なる「トナー粒子２」（体積基準のメディアン径（Ｄ５０）２．９μｍ）と「トナー粒子３」（体積基準のメディアン径（Ｄ５０）８．１μｍ）を作製した。
【０１５４】
《トナーの調製》
〈トナー１〜１４、１６、１７の調製〉
上記で作製した「トナー粒子１〜３」各１００質量部と「クリーニング助剤１〜１４」各２質量部を、表２に示す組み合わせで混合した後、「ヘンシェルミキサ」（三井三池鉱業社製）を用い、２０℃、５０％ＲＨの環境で、周速４０ｍ／ｓで５分間混合撹拌し、「トナー１〜１４、１６、１７」を調製した。
【０１５５】
〈トナー１８の調製〉
トナー１の調製で用いたクリーニング助剤１を、ハイドロタルサイト粒子に変更した以外は同様にして「トナー１８」を調製した。
【０１５６】
表２に、トナーの作製に用いたトナー粒子、クリーニング助剤、粒径を示す。
【０１５７】
【表２】
2012150318.tif 000003
【０１５８】
《現像剤の調製》
現像剤は、「樹脂コートキャリア」と「トナー１〜１４、１６〜１８」をトナー濃度が７質量％になるように配合し、「ミクロ型Ｖ型混合機」（筒井理化学器株式会社）に投入して、回転速度４５ｒｐｍで３０分間混合して「現像剤１〜１４、１６〜１８」を調製した。
【０１５９】
《感光体の作製》
（導電性支持体の準備）
導電性支持体としは、円筒状アルミニウム支持体を複雑な凹凸パターン加工形状を形成するダイヤモンド焼結平バイトを用い、該バイトの取り付け角度と押し込み深さを調整した後、洗浄ＤＷビークリアＣＷ５５２４（第１工業製薬）を１０倍希釈した洗浄液を用い、噴射圧３．９２ＭＰａにて高圧噴射処理を行い、導電性支持体の断面曲線のスキューネス（Ｒｓｋ）を−０．２４、十点表面粗さＲｚが１．３μｍのものを準備した。
【０１６０】
〈中間層の形成〉
上記導電性支持体上に、下記中間層塗布液を浸漬塗布法で塗布し、乾燥膜厚５．０μｍの中間層を形成した。
【０１６１】
（中間層分散液の作製）
下記成分を混合し、サンドミル分散機を用い、１０時間、バッチ式にて分散して、中間層分散原液を作製した。
【０１６２】
中間層分散原液を同じ混合溶媒にて二倍に希釈し、一夜静置後に濾過（フィルター；日本ポール社製リジメッシュフィルター公称濾過精度：５μｍ、圧力；５０ｋＰａ）し、中間層塗布液を作製した。
【０１６３】
ポリアミド樹脂Ｘ１０１０（ダイセルデグサ株式会社製）              １質量部
アナターゼ形酸化チタン（一次粒径３０ｎｍ；表面処理は、フッ化エチルトリメトキシシラン処理）                                                        ３質量部
イソプロピルアルコール                                          １０質量部
〈電荷発生層の形成〉
下記成分を混合し、サンドミル分散機を用いて分散し、電荷発生層塗布液を調製した。この塗布液を浸漬塗布法で前記中間層の上に塗布し、乾燥膜厚０．８μｍの電荷発生層を形成した。
【０１６４】
（電荷発生層塗布液）
電荷発生物質（チタニルフタロシアニン顔料（Ｃｕ−Ｋα特性Ｘ線回折スペクトル測定で少なくとも２７．３°の位置に最大回折ピークを有するチタニルフタロシアニン顔料）                                                                  ２０質量部
ポリビニルブチラール（＃６０００−Ｃ、電気化学工業社製）        １０質量部
酢酸ｔ−ブチル                                                ７００質量部
４−メトキシ−４−メチル−２−ペンタノン                      ３００質量部
〈電荷輸送層の形成〉
下記成分を混合し、溶解して電荷輸送層塗布液を調製した。この塗布液を前記電荷発生層の上に浸漬塗布法で塗布し、乾燥膜厚２４μｍの電荷輸送層を形成した。
【０１６５】
（電荷輸送層塗布液）
電荷輸送物質（下記化合物Ａ）                                        ７５質量部
ポリカーボネート樹脂「ユーピロン−Ｚ３００」（三菱ガス化学社製）  １００質量部
酸化防止剤（Ｉｒｇａｎｏｘ１０１０：日本チバガイギー社製）            ２質量部
テトラヒドロフラン／トルエン（体積比７／３）                      ７５０質量部
【０１６６】
【化１】
2012150318.tif 000004
【０１６７】
〈表面層の形成〉
下記表面層塗布液を前記の電荷輸送層上に、円形スライドホッパー法で塗布した。塗布後、９０℃、８０分間乾燥し、２μｍの表面層を設けた「感光体１」を作製した。尚、感光体１の最表面となる表面層中の酸化チタンの含有量は２５質量％であった。
【０１６８】
（表面層塗布液）
ポリカーボネート（Ｚ３００：三菱ガス化学社製）                １．５質量部
酸化チタン（メチルハイドロジェンポリシロキサンで表面処理された数平均粒径：１０ｎｍの酸化チタン粒子（表面処理剤と酸化チタンの比：１：１））    １．０質量部
１−プロパノール                                              ５．１質量部
メチルイソブチルケトン                                        ２．４質量部
上記の混合物を、超音波ホモジナイザーで１５分間分散して表面層塗布液を調製した。
【０１６９】
《評価》
（画像流れ）
画像流れは以下のようにして評価した。
【０１７０】
デジタルカラー複合機「ｂｉｚｈｕｂ  Ｄ３６０」（コニカミノルタビジネステクノロジーズ社製）に、上記で作製した「トナー」と「現像剤」と「感光体」を順番に装填、装着し、３０℃、８５％ＲＨの環境で、印字率が１０％の画像をＡ４判上質紙（６４ｇ／ｍ２）に５０万枚プリントを行った。
【０１７１】
プリント修了後、３０℃、８５％ＲＨの環境に１５時間放置した後、グリット電圧を４５０Ｖ、現像電位を３５０Ｖに設定し、文字画像のプリントを行った。画像流れの判定は目視で行った。
【０１７２】
画像流れの評価は、画像流れが無くなるまでのプリント枚数で行った。尚、評価は△、○、◎を合格とする。
【０１７３】
評価基準
◎：プリント１枚目から画像流れが無い
○：プリント５枚目で画像流れが無くなる
△：プリント１０枚目で画像流れが無くなる
×：プリント１０枚目でも画像流れあり。
【０１７４】
（ベタ画像白抜け）
ベタ画像白抜けの評価は、デジタルカラー複合機「ｂｉｚｈｕｂ  Ｄ３６０」（コニカミノルタビジネステクノロジーズ社製）に、上記で作製した「トナー」と「感光体」を順番に装填、装着し、２０℃、５０％ＲＨの環境で、印字率が１０％の画像をＡ４判上質紙（６４ｇ／ｍ２）に５０万枚プリントを行った。
【０１７５】
その後、ベタ画像をＡ４判上質紙（６４ｇ／ｍ２）にプリントし、ベタ画像中に白抜けが発生する状態を目視で評価した。尚、○、◎を合格とする。
【０１７６】
評価基準
◎：ベタ画像中に白抜けなし
○：ベタ画像中に白抜けが５個以内であり、実用上問題なし
×：ベタ画像中に白抜けが５個以上あり、実用上問題有り。
【０１７７】
（トナーすり抜け）
トナーすり抜けの評価は、以下のようにして行った。
【０１７８】
先ず、３０℃、８０％ＲＨのプリント環境で印字率が５％の画像をＡ４判上質紙（６４ｇ／ｍ２）に５０万枚プリントを行った。その後、印字率１０％の文字画像とパッチ像をＡ４判上質紙（６４ｇ／ｍ２）にプリントした後、感光体の表面を目視観察し、トナーすり抜けの程度を目視で観察し評価した。尚、○、◎を合格とする。
【０１７９】
評価基準
◎：トナーすり抜けの発生が見られず良好
○：トナーすり抜けがやや見られるが実用上問題なし
×：トナーすり抜けが発生し、実用上問題あり。
【０１８０】
表３に評価結果を示す。
【０１８１】
【表３】
2012150318.tif 000005
【０１８２】
表３の評価結果から、本発明の実施例となる「評価１〜１０」は全ての評価項目で問題無いことが判る。一方本発明の比較例となる「評価１１〜１４、１６〜１８」は評価項目の何れかに問題が有り、本発明の目的を達成できていないことが判る。
【符号の説明】
【０１８３】
１Ｙ、１Ｍ、１Ｃ、１Ｋ  感光体
２Ｙ、２Ｍ、２Ｃ、２Ｋ  帯電手段
３Ｙ、３Ｍ、３Ｃ、３Ｋ  露光手段
４Ｙ、４Ｍ、４Ｃ、４Ｋ  現像手段
５Ｙ、５Ｍ、５Ｃ、５Ｋ  一次転写手段としての一次転写ローラ
５Ａ  二次転写手段としての二次転写ローラ
６Ｙ、６Ｍ、６Ｃ、６Ｋ  感光体のクリーニング手段
６Ａ  二次転写体のクリーニング手段
７  無端ベルト状中間転写体ユニット
１１Ｙ、１１Ｍ、１１Ｃ、１１Ｋ  脂肪酸金属塩塗布手段
２４  定着装置
【図１】
2012150318.tif 000006